(57)【要約】      （修正有）【課題】従来の核粒子にコーティングする方法を改善し、乾式バインダーとコーティング剤を含むコーティング組成物を効率的に付着させることが可能であり、さらに、比較的小さい粒子にもコーティングが可能であるコーティング粒子を製造する方法を提供する。【解決手段】核粒子に、下記Ａの工程を複数回繰り返す操作を包含するコーティング粒子の製造方法。Ａ：乾式バインダーとコーティング剤を含むコーティング組成物を付着させる工程。【選択図】図１
2010200853.tif 000002
【特許請求の範囲】
【請求項１】
核粒子に、下記Ａの工程を複数回繰り返す操作を包含することを特徴とするコーティング粒子の製造方法。
Ａ：乾式バインダーとコーティング剤を含むコーティング組成物を付着させる工程。
【請求項２】
Ａの工程を２回〜２０回繰り返す請求項１に記載の製造方法。
【請求項３】
コーティング粒子が活性成分を含む粒子である請求項１又は２に記載の製造方法。
【請求項４】
核粒子の平均粒子径が１μｍ〜２ｍｍである請求項１〜３のいずれか一項に記載の製造方法。
【請求項５】
コーティング剤の平均粒子径が０．１μｍ〜２００μｍである請求項１〜４のいずれか一項に記載の製造方法。
【請求項６】
得られるコーティング粒子１００重量％に対して、核粒子が３０〜９８重量％である請求項１〜５のいずれか一項に記載の製造方法。
【請求項７】
Ａの工程を５回〜１５回繰り返す請求項１〜６のいずれか一項に記載の製造方法。
【請求項８】
コーティング剤が、アクリル系高分子及びセルロース系高分子からなる群から選ばれる少なくとも1種を含む請求項１〜７のいずれか一項に記載の製造方法。
【請求項９】
乾式バインダーが、ポリエチレングリコール類、有機脂肪酸類及び天然ワックスからなる群から選ばれる少なくとも1種を含む請求項１〜８のいずれか一項に記載の製造方法。
【請求項１０】
コーティング粒子の平均粒子径が１０μｍ〜３ｍｍである請求項１〜９のいずれか一項に記載の製造方法。
【請求項１１】
核粒子に活性成分を含む請求項１〜１０のいずれか一項に記載の製造方法。
【請求項１２】
核粒子が活性成分である請求項１〜１０のいずれか一項に記載の製造方法。
【請求項１３】
コーティング剤に活性成分を含む請求項１〜１２のいずれか一項に記載の製造方法。
【請求項１４】
請求項１〜１３のいずれか一項に記載の製造方法によって得られたコーティング粒子。
【発明の詳細な説明】
【技術分野】
【０００１】
本発明は、コーティング粒子の製造方法に関する。具体的には、乾式バインダーとコーティング剤を含むコーティング組成物を効率よくコーティングすることができる方法に関する。
【背景技術】
【０００２】
核粒子にコーティング剤をコーティングすることにより、胃溶性、腸溶性、徐放性、苦味マスキング、表面改質などの様々な機能性を付与した粒子が得られるため、コーティングを施したコーティング粒子を含む製剤が利用されている。コーティング剤を核粒子にコーティングする方法は大きく分けて湿式法と乾式法があるが、現在湿式法が広く用いられている。湿式法ではコーティング剤を溶解又は懸濁させた液を核粒子に噴霧した後、液体を蒸発させる方法が代表的である。コーティング方法としては、液体に水を用いる水系コーティング法、液体に有機溶媒を用いる有機溶媒系コーティング法及び水と有機溶媒の両方を用いる混合系コーティング法がある。しかし、水系コーティング法の場合には水の除去に多くのエネルギーが必要となることや、核粒子中に水によって分解する成分が含まれている場合には、水を用いた湿式法の使用が制限され、その対処法としては、水との接触を極力回避するために少量ずつ長時間かけてコーティングする必要があり、操作上問題が多い。また、コーティング剤の溶媒に有機溶媒を使用する場合の問題点としては、有機溶媒の除去が不完全な場合、有機溶媒が残存し、製品の品質基準に適合しないなどの問題がある。
【０００３】
一方、乾式法では、水や有機溶媒を使用しないため上記のような湿式法で見られる問題は発生しない。しかし、水や有機溶媒なしでコーティング組成物を核粒子にコーティングすることは、コーティング組成物が溶解せずに固形のまま直接コーティングするという点で技術上課題が多い。乾式の結合剤（乾式バインダー）等の添加剤の使用が試みられているものの、依然として核粒子の大きさ等の制限、コーティング剤の種類の制限及びコーティングの効率の悪さといった点で改善すべき点が多い。
【０００４】
特許文献１においては、コーティング基剤懸濁液に塩化ナトリウム等の電解質を混合して生じる凝集物から得られる粉末を乾式コーティングのコーティング剤として使用するとコーティングが容易で、また得られるコーティング製剤が薬物の溶出の制御が容易なものとなることが開示されている。具体的には、楕円式高速撹拌混合機を用いて乾式バインダーを2回に分けて添加後、同混合機を用いてコーティング用粉末を4回に分けて添加しコーティングを行った例が開示されている。しかし、乾式バインダーとコーティング剤を同時に投入し、コーティングする方法は開示されていない。
【０００５】
また、特許文献２においては、乾式バインダーを使用して二軸混練機にて乾式コーティングすることにより、大量に乾式コーティング製剤を製造できることが開示されている。具体的には、二軸混練機に供給して一括乾式コーティングした例が開示されているが、核粒子である結晶性セルロース球形顆粒以外の成分を同時に繰り返して添加する具体的な開示はない。
【先行技術文献】
【特許文献】
【０００６】
【特許文献１】特開２００６−２０６４４９号公報
【特許文献２】特開２００７−１０５７０５号公報
【発明の概要】
【発明が解決しようとする課題】
【０００７】
本発明は、従来の核粒子にコーティングする方法を改善し、乾式バインダーとコーティング剤を含むコーティング組成物を成分ごとに分けることなく同時に核粒子に付着させながら、効率的にコーティング粒子を製造する方法の提供を目的とする。さらには、比較的小さい粒子（例えば、平均粒子径が１００μｍ以下）にもコーティングが可能な製造方法の提供も目的とする。
【課題を解決するための手段】
【０００８】
本発明者は、コーティング粒子の製造方法について鋭意検討を重ねた結果、核粒子に乾式バインダーとコーティング剤を含むコーティング組成物を付着させる工程を複数回繰り返すことにより、コーティング組成物の全量を一括添加してコーティングを行うよりも効率よく、また、比較的小さい粒子にもコーティングが可能であることを見出し、本発明を完成させた。
【０００９】
すなわち、本発明は、下記のコーティング粒子の製造方法及びコーティング粒子を提供するものである。
［１］核粒子に、下記Ａの工程を複数回繰り返す操作を包含することを特徴とするコーティング粒子の製造方法。
Ａ：乾式バインダーとコーティング剤を含むコーティング組成物を付着させる工程。
［２］Ａの工程を２回〜２０回繰り返す項１に記載の製造方法。
［３］コーティング粒子が活性成分を含む粒子である項１又は２に記載の製造方法。
［４］核粒子の平均粒子径が１μｍ〜２ｍｍである項１〜３のいずれか一項に記載の製造方法。
［５］コーティング剤の平均粒子径が０．１μｍ〜２００μｍである項１〜４のいずれか一項に記載の製造方法。
［６］得られるコーティング粒子１００重量％に対して、核粒子が３０〜９８重量％である項１〜５のいずれか一項に記載の製造方法。
［７］Ａの工程を５回〜１５回繰り返す項１〜６のいずれかに記載の製造方法。
［８］コーティング剤が、アクリル系高分子及びセルロース系高分子からなる群から選ばれる少なくとも1種を含む項１〜７のいずれか一項に記載の製造方法。
［９］乾式バインダーが、ポリエチレングリコール類、有機脂肪酸類及び天然ワックスからなる群から選ばれる少なくとも1種を含む項１〜８のいずれか一項に記載の製造方法。
［１０］コーティング粒子の平均粒子径が１０μｍ〜３ｍｍである項１〜９のいずれか一項に記載の製造方法。
［１１］核粒子に活性成分を含む項１〜１０のいずれか一項に記載の製造方法。
［１２］核粒子が活性成分である項１〜１０のいずれか一項に記載の製造方法。
［１３］コーティング剤に活性成分を含む項１〜１２のいずれか一項に記載の製造方法。
［１４］核粒子の平均粒子径が５μｍ〜５００μｍである項１〜１３のいずれか一項に記載の製造方法。
［１５］核粒子の平均粒子径が１０μｍ〜２００μｍである項１〜１３のいずれか一項に記載の製造方法。
［１６］得られるコーティング粒子１００重量％に対して、核粒子が４０〜９５重量％である項１〜１５のいずれか一項に記載の製造方法。
［１７］Ａの工程を、混合機又は乾式複合化装置を用いて行なう項１〜１６のいずれか一項に記載の製造方法。
［１８］Ａの工程を、捏和式ミキサーを用いて行なう項１〜１６のいずれか一項に記載の製造方法。
［１９］Ａの工程を、拡散式ミキサーを用いて行なう項１〜１６のいずれか一項に記載の製造方法。
［２０］コーティング組成物を付着させる工程時の装置内の内部温度が、乾式バインダーの融点より０．５〜５℃低い温度で行なわれる項１〜１９のいずれか一項に記載の製造方法。
［２１］コーティング剤の総量１００重量％に対して、乾式バインダーの総量が１〜１００重量％である項１〜２０のいずれか一項に記載の製造方法。
［２２］コーティング剤の総量１００重量％に対して、乾式バインダーの総量が５〜５０重量％である請求項１〜２０のいずれか一項に記載の製造方法。
［２３］項１〜２２のいずれか一項に記載の製造方法によって得られたコーティング粒子。
【発明の効果】
【００１０】
本発明によれば、乾式バインダーとコーティング剤を含むコーティング組成物を効率的に付着させることができ、核粒子の比較的小さな粒子（例えば、平均粒子径が１００μｍ以下）でも容易にコーティング粒子を製造できる。
【図面の簡単な説明】
【００１１】
【図１】加温回転ミキシング装置  本発明のコーティング粒子の製造に用いる簡易装置であり、フラスコ、回転装置及びウォーターバス（温浴）からなる。
【図２】コーティング粒子の走査型電子顕微鏡（SEM）像１Ａ：実施例１の画像（画像中の縮尺バーは、１００μｍを表す）１Ｂ：実施例１の画像（画像中の縮尺バーは、１０μｍを表す）２Ａ：実施例２の画像（画像中の縮尺バーは、１００μｍを表す）２Ｂ：実施例２の画像（画像中の縮尺バーは、１０μｍを表す）３Ａ：実施例４の画像（画像中の縮尺バーは、１００μｍを表す）３Ｂ：実施例４の画像（画像中の縮尺バーは、１０μｍを表す）４Ａ：実施例５の画像（画像中の縮尺バーは、１００μｍを表す）４Ｂ：実施例５の画像（画像中の縮尺バーは、１０μｍを表す）
【図３】コーティング粒子の走査型電子顕微鏡（SEM）像５Ａ：比較例１の画像（画像中の縮尺バーは、１００μｍを表す）５Ｂ：比較例１の画像（画像中の縮尺バーは、１０μｍを表す）６Ａ：比較例３の画像（画像中の縮尺バーは、１００μｍを表す）６Ｂ：比較例３の画像（画像中の縮尺バーは、１０μｍを表す）
【図４】コーティング粒子の溶出試験結果  試験例３における溶出液中の薬物濃度を分光光度計により285 nmで測定した際の溶出試験結果を示す。
【発明を実施するための形態】
【００１２】
本特許請求の範囲及び本明細書において「平均粒子径」は、例えば東日コンピュ−タアプリケーション社のレーザー散乱式粒子径測定装置（ＬＤＳＡ−２４００Ａ）、シンパテック（ＳＹＭＰＡＴＥＣ）社のレーザー回折式粒度測定器［ヘロスアンドロドス（ＨＥＬＯＳ＆ＲＯＤＯＳ）］、又は島津製作所のレーザー回折式粒度分布測定装置(ＳＡＬＤ−３０００)で測定された値で表される。
【００１３】
本発明のコーティング粒子の製造方法は、乾式バインダーとコーティング剤を含むコーティング組成物を付着させる工程を複数回繰り返すことにより達成されるものである。この製造方法は、コーティング組成物を効率的に付着させることが可能で、比較的小さい粒子（例えば、平均粒子径が１００μｍ以下）にもコーティングが可能であり、有用である。本発明で用いられる機器、乾式バインダー及びコーティング剤等は、従来の乾式コーティング法で使用できるものであれば、特に制限されない。また、水などの溶媒に不安定な活性成分に対しては、従来汎用されている湿式のコーティング方法を適用できなかったものが、本発明の方法ではコーティングが可能となる。本発明で得られるコーティング粒子は、医薬をはじめ、食品、農薬、飼料、化学などのコーティング粒子を扱う分野で利用可能であるが、本発明のコーティング粒子は医薬で使用することが最も好ましい。
【００１４】
核粒子は活性成分（例えば医薬であれば薬物）のみであっても、他の担体と活性成分の混合物であっても良いし、他の担体表面を活性成分で覆った粒子でも良いし、活性成分を一切含まない担体でも良い。核粒子に活性成分を含む場合、活性成分としては医薬の活性成分が好ましい。核粒子は操作中に型崩れを起こすものでなければ特に制限なく使用できる。核粒子は、その平均粒子径が１μｍ〜２ｍｍのものが好ましく、５μｍ〜２００μｍのものがより好ましい。核粒子としては、例えば、丸剤、顆粒剤、散剤、薬物の単結晶、薬物粉末の凝集物、乳糖粒子、ヒドロキシアパタイト、炭酸カルシウム粒子、医薬の製剤領域ではコーティング核粒子として市販されている結晶セルロース（粒）、乳糖・結晶セルロース球状顆粒、Ｄ−マンニトール球形粒等が使用できる。該核粒子は、速放性製剤および放出持続型製剤（徐放性製剤）などの放出制御型製剤であってもよい。核粒子は適当な添加剤を含有していてよく、また、公知の方法にしたがって製造することができる。該添加剤としては、例えば賦形剤、崩壊剤、結合剤、滑沢剤、着色剤、ｐＨ調整剤、界面活性剤、徐放化剤、安定化剤、酸味料、香料、流動化剤などが挙げられる。これら添加剤は、医薬の製剤分野において適当な量が用いられる。
【００１５】
コーティング剤としては、コーティングが達成できる限り限定されないが、医薬分野で徐放性を目的として利用されるコーティング剤をはじめとし、通常用いられるコーティング剤が使用できる。コーティング剤に後述の活性成分及び／又は添加物を含めることもでき、活性成分、添加剤などを核粒子に含めるかコーティング剤に含めるかは製造する粒子の特性、用途などに応じて適宜選択すればよい。コーティング剤に活性成分を含む場合、活性成分としては医薬の活性成分が好ましい。コーティング剤としては、例えば、セルロース系高分子、アクリル系高分子、生体内分解性高分子、ポリビニル系高分子などを１種単独又は２種以上組み合わせて使用することができる。上記の中で好ましいコーティング剤の例としては、セルロース系高分子及びアクリル系高分子が挙げられる。
【００１６】
セルロース系高分子としては、例えば、粉末のエチルセルロース（例えば、ダウケミカル社製  ＳＴＤプレミアムＦＰ）、ヒドロキシプロピルメチルセルロースフタレート、ヒドロキシプロピルメチルセルロースアセテートサクシネート、ポリビニルアセタールジエチルアミノアセテート、カルボキシメチルエチルセルロース、酢酸フタル酸セルロースなどが使用できる。好ましくはエチルセルロース又はヒドロキシプロピルメチルセルロースフタレートである。
アクリル系高分子としては、例えば、アミノアルキルメタアクリレートコポリマーＥ（Ｅ１００、ＥＰＯ）、メタアクリル酸−メチルメタアクリレートコポリマーＬ（Ｌ１００、Ｌ１００−５５）、メタアクリル酸−メチルメタアクリレートコポリマーＳ（Ｓ１００）、アミノアルキルメタクリレートコポリマーＲＬ（ＲＬ１００、ＲＬＰＯ）アミノアルキルメタクリレートコポリマーＲＳ（ＲＳ１００、ＲＳＰＯ）などのオイドラギットシリーズが挙げられるが好ましくは、オイドラギットＥＰＯ、Ｌ１００、Ｌ１００−５５、Ｓ１００、ＲＬＰＯ、ＲＳＰＯである。
生体内分解性高分子としては、例えばＬ−乳酸、Ｄ−乳酸、ＤＬ−乳酸、グリコール酸、ε−カプロラクトン、Ｎ−メチルピロリドンなどのホモポリマー、コポリマー又はこれらポリマーの混合物、ポリカプロラクタム、キチン、キトサンなどが使用できる。
ポリビニル系高分子としては、例えば、ポリビニルアセタールジエチルアミノアセテート（例えば三共社製ＡＥＡ）、ＰＶＡコポリマー（日新化成）が挙げられる。なお、コーティング剤にタルク、塩化ナトリウム、クエン酸ナトリウム、軟質無水ケイ酸などの凝集防止剤を加えることができ、コーティング時の静電気付着を防止できる。
【００１７】
その他、コーティング剤として後述の活性成分及び／又は添加物を含めることもでき、該添加剤としては、例えば賦形剤、崩壊剤、結合剤、滑沢剤、着色剤、ｐＨ調整剤、界面活性剤、徐放化剤、安定化剤、酸味料、香料、流動化剤などが挙げられる。これら添加剤は、医薬の製剤分野において適当な量が用いられる。上記のコーティング剤は、通常その平均粒子径が０．１〜２０μｍのものが好ましく、０．１〜１０μｍのものがより好ましい。核粒子の平均粒子径に対する該コーティング剤の平均粒子径は、核粒子の平均粒子径を１とすると１／２〜１／１００が好ましく、さらに好ましくは、１／３〜１／５０が好ましい。
【００１８】
乾式バインダーは、有機脂肪酸（ラウリン酸、パルミチン酸、ミリスチン酸、ステアリン酸など）、有機脂肪酸のエステル誘導体、高級アルコール（セチルアルコ−ル、ステアリルアルコールなど）、グリセリン脂肪酸エステル（グリセリルモノステアレートなど）、ポリエチレングリコール類（マクロゴール６０００など）、天然ワックス（カルナバワックス、ライスワックスなど）などのワックス様物質の少なくとも１種または２種以上の混合物を使用することができる。上記の中でも好ましい乾式バインダーとしては、ポリエチレングリコール類、有機脂肪酸類及び天然ワックスが挙げられ、これらの中でもラウリン酸、ミリスチン酸、マクロゴール６０００などは融点が４４〜６０℃程度であるため、製造時の温度管理が容易であるし、バインダー特性にも優れることから、さらに好ましい。乾式バインダーの粒子径は、その平均粒子径が０．１〜１００μｍのものが好ましく、０．１〜５０μｍのものがより好ましく、０．１〜２０μｍのものがより一層好ましい。
【００１９】
乾式バインダーの量は、特に限定されないが好ましくはコーティング剤の総量１００重量％に対して、乾式バインダーの総量が１〜１００重量％であり、より好ましくは５〜５０重量％であり、より一層好ましくは５〜２５重量％である。
【００２０】
本発明において、コーティング剤及び乾式バインダーは流動層式ジェットミル等により粉砕されたものが好ましい。例えば、ポケットジェット（栗本鐵工所製）やカウンタージェットミル（ホソカワミクロン社製）などの分級ロータ付き流動層式ジェットミルが使用できる。流動層式ジェットミルで粉砕されたコーティング剤及び乾式バインダーは、分級ロータ付き流動層式ジェットミルでは分級ロータの効果で粒度を制御し粉砕した粉砕物として得られる。
【００２１】
医薬の活性成分としては、疾患の治療や予防に供され、経口投与可能なものであれば特に限定されない。例えば、滋養強壮保健薬；解熱鎮痛消炎薬；抗精神病薬；催眠鎮静薬；鎮痙薬；中枢神経作用薬；脳代謝改善薬；脳循環改善薬；抗てんかん薬；交感神経興奮剤；健胃消化剤；抗潰瘍剤；消化管運動機能改善剤；制酸剤；鎮咳去痰剤；腸運動抑制薬；鎮吐剤；呼吸促進剤；気管支拡張剤；アレルギー用薬；抗ヒスタミン剤；強心剤；不整脈用剤；利尿剤；ＡＣＥ阻害剤；Ｃａ拮抗剤；ＡＩＩ拮抗薬；血管収縮剤；冠血管拡張剤；血管拡張薬；末梢血管拡張薬；高脂血症用剤；利胆剤；セフェム系抗生物質；経口抗菌薬；化学治療剤；スルフォニル尿素薬；αグルコシダーゼ阻害薬；インスリン抵抗性改善薬；速効性インスリン分泌促進剤；ＤＰＰＩＶ阻害薬；糖尿病合併症治療薬；骨粗しょう症剤；抗リウマチ剤；骨格筋弛緩剤；アルカロイド系麻薬；サルファ剤；痛風治療剤；血液凝固阻止剤；抗悪性腫瘍剤等が挙げられる。
【００２２】
賦形剤としては、例えば、トウモロコシデンプン、バレイショデンプン、コムギデンプン、コメデンプン、部分アルファー化デンプン、アルファー化デンプン、有孔デンプン等のデンプン類；Ｄ−マンニトール、キシリトール、ソルビトール、エリスリトール、トレハロース、ブドウ糖、白糖、乳糖水和物等の糖・糖アルコール類；結晶セルロース、硫酸カルシウム、炭酸カルシウム等が挙げられる。
崩壊剤としては、例えば、クロスカルメロースナトリウム；カルボキシメチルスターチナトリウム；部分アルファー化デンプン、バレイショデンプン、コメデンプンなどのデンプン類；低置換度ヒドロキシプロピルセルロース、カルボキシメチルセルロース、カルメロースナトリウム、カルメロースカルシウム、クロスポビドン、ヒドロキシプロピルスターチ等が挙げられる。
結合剤としては、例えば、結晶セルロース、アラビアゴム、アラビアゴム末、部分アルファー化デンプン、ゼラチン、カンテン、デキストリン、プルラン、ポビドン、ポリビニルピロリドン、エチルセルロース、カルボキシメチルエチルセルロース、カルメロースナトリウム、ヒドロキシエチルセルロース、ヒドロキシプロピルセルロース、ヒドロキシエチルメチルセルロース、ヒドロキシプロピルメチルセルロース等が挙げられる。
滑沢剤としては、例えば、ステアリン酸、ステアリン酸金属塩、フマル酸ステアリルナトリウム、ショ糖脂肪酸エステル、タルク、硬化油、ポリエチレングリコール類等が挙げられる。ステアリン酸金属塩としては、ステアリン酸マグネシウム、ステアリン酸カルシウム、ステアリン酸アルミニウム等が挙げられるが、滑沢剤の中でステアリン酸又はステアリン酸金属塩、特に、ステアリン酸マグネシウムが好ましい。
【００２３】
着色剤としては、例えば、食用赤色３号、食用赤色２号、食用黄色５号、食用青色２号、食用青色１号などの食用色素、食用レーキ色素、黄色三二酸化鉄、三二酸化鉄、褐色酸化鉄、黒酸化鉄、銅クロロフィル、銅クロロフィルナトリウム、リボフラビン、抹茶末等が挙げられる。ｐＨ調整剤としては、クエン酸塩、リン酸塩、炭酸塩、酒石酸塩、フマル酸塩、酢酸塩、アミノ酸塩などが挙げられる。
界面活性剤としては、例えば、ラウリル硫酸ナトリウム、ポリソルベート、ポリオキシエチレン（１６０）、ポリオキシプロピレン（３０）グリコール硬化油等が挙げられる。
安定化剤としては、例えば、エデト酸ナトリウム、トコフェロール、ニコチン酸アミド、シクロデキストリン類等が挙げられる。流動化剤としては、例えば軽質無水ケイ酸、含水二酸化ケイ素などが挙げられる。
酸味料としては、例えばアスコルビン酸、クエン酸、酒石酸、リンゴ酸などが挙げられる。甘味剤としては、例えば、アスパルテーム、ネオテーム、アセスルファムカリウム、果糖、還元麦芽糖水アメ、グリチルリチン酸二カリウム、サッカリン、サッカリンナトリウム、スクラロース、ステビア、ソーマチン等が挙げられる。香料としては、例えばメントール、ハッカ油、レモン油、バニリンなどが挙げられる。
【００２４】
本発明のコーティング粒子の製造で用いることのできる機器としては、製剤機械技術ハンドブック（製剤機械技術研究会  ２０００年９月１０日初版第１刷  Ｐ．３９〜Ｐ．５９）及び微粒子工学大系  第１巻  基本技術（株式会社フジ・テクノシステム  ２００１年１０月３１日  初版第一刷  Ｐ．８９７〜Ｐ．９８３）に記載の機器を挙げることができる。具体的には、混合機のタイプとしては、拡散式ミキサー（容器回転式）、対流式ミキサー（機械攪拌式）、捏和式ミキサー及び気流式ミキサーに大きく分けることができる。拡散式ミキサーとしては、  Ｗ  型混合機、  Ｖ  型混合機、タンブラーブレンダー、ボーレコンテナーミキサー、カプセルロッキングミキサー等があり、後述する加温回転ミキシング装置もこのタイプに属する。対流式ミキサーとしては、  ＰＸ  ミキサー、  ＳＶ  ミキサー、ナウタミキサ、リボン混合機、レーディゲミキサー、パグミキサー、ゲーリッチフラックスミキサー等がある。捏和式ミキサーとしては、  ＫＲＣ  ニーダー、万能混合攪拌機、連続混練機、Ｔ．Ｋ．−ＲＯＳＳ  ＩＮＧミキサー、  Ｔ．Ｋ．ハイビスディスパーミックス、バーチカルミキサー、ヘンシェルミキサー等があり、後述する二軸混練機はこのタイプに属する。気流式ミキサーとしては、エアーブレンダー、フラッシュブレンダー、スピラコーター等がある。また、本発明のコーティング粒子の製造では、上記混合機以外にもいわゆる乾式複合化装置が使用可能であり、高速衝撃式のハイブリダイゼーションシステム、クリプトロン、圧縮せん断式のメカノフュージョンシステム、シーターコンポーザー、混合式のメカノミル、ＣＦミルＯＭダイザー、ノビルタなどが挙げられる。
【００２５】
本発明のコーティング粒子の製造方法は、ニーダー（二軸混練機を用いたコーティング）又は加温回転ミキシング装置（温度を調整して加温）で行うことが好ましい。これら機器を連続して用いることで、さらに容易に乾式バインダーとコーティング剤を含むコーティング組成物を付着させることが可能であり、大量にコーティング組成物でコーティングされたコーティング粒子をも製造することができる。
【００２６】
加温回転ミキシング装置はコーティング剤と乾式バインダーを核粒子とともにフラスコへ投入し、ロータリーエバポレーターなどの回転装置に装着した後、所定温度のウォーターバス（温浴）中でフラスコを加温しながら回転させることでコーティングを行うものである（図１）。本発明における実施例においては、ロータリーエバポレーターは回転装置として用い、通常フラスコ内は減圧せずに常圧で用いるが、減圧して用いてもよい。コーティング操作温度の設定はウォーターバスの温度制御だけで調節可能であり、設定温度は適用する乾式バインダーの融点に応じて決定される。また、核粒子とコーティング組成物の混合状態はロータリーエバポレーターの回転速度を変化させることによって調節が可能であり、また、フラスコの大きさや形状によっても調整が可能である。
【００２７】
フラスコをウォーターバスに浸けて、十分な時間回転するため、フラスコ内の内部温度とウォーターバスの設定温度はほぼ一致する。そのウォーターバスの設定温度は、特に制限されないが、通常乾式バインダーの融点を上回らない近傍である。好ましくは融点より０．５〜１０℃低い温度、さらに好ましくは０．５〜７℃低い温度である。また、ロータリーエバポレーターの回転数は特に制限されないが、通常１０〜２００回転／分、好ましくは１０〜１００回転／分である。原料の仕込み量は特に制限されず、使用されるフラスコのスケールや形状によって変化しうるが、例えば５０ｍＬ容量のガラス製コニカルフラスコを使用した場合、好ましくは０．０１〜３０ｇ、より好ましくは０．１〜１０ｇである。
【００２８】
二軸混練機としては、特に限定されないが、一般的な二軸混練機が使用できる。例えば、特許第３５９０５４２号などに記載の二軸混練機が使用できる。また、連続式の二軸混練機は大量生産に有利である。特に好ましいのは二軸に互いに噛み合うスクリュー及びパドルが設けられ、二軸に設けられた該スクリュー及びパドルが原料供給口側から排出口側に向かって、スクリュー（供給スクリュー）、パドル、スクリュー（排出スクリュー）の順に設けられている混練機である。
【００２９】
混練時の温度は特に制限されないが、通常乾式バインダーの融点を上回らない近傍である。好ましくは融点より０．５〜１０℃低い温度、さらに好ましくは０．５〜７℃低い温度である。また、１分あたりのパドル回転数は特に制限されないが、通常５０〜３００回転／分、好ましくは１００〜３００回転／分である。原料の供給速度は特に制限されず、混練機のスケールによって変化しうるが、ＫＲＣ−Ｓ１の場合、通常１分あたり５ｇ〜５０ｇ、好ましくは６〜４０ｇである。
【００３０】
本発明のコーティング粒子の製造方法は、核粒子に対して乾式バインダーとコーティング剤を含有するコーティング組成物を混合しながら、核粒子にコーティング組成物を順次付着させることを特徴とする。原料における核粒子の含有量は特に制限されないが、通常３０〜９８重量％、好ましくは４０〜９５重量％である。また、核粒子にコーティング組成物を付着させるコーティング工程を複数回繰り返すが、繰り返し行うコーティング工程の全ての回において、乾式バインダーとコーティング剤の種類、分量などの組成を同一にすることもでき、また、コーティング工程の回ごとに組成を変化させることもできる。本発明の製造方法により得られるコーティング粒子の平均粒子径は特に制限されないが、好ましくは１０μｍ〜３ｍｍ、より好ましくは７０〜６００μｍである。また、本発明の製造方法で得られたコーティング粒子に対し、さらに従来から用いられている湿式法又は乾式法によりコーティングを施してもよい。
【００３１】
以下、実施例等により本発明をより詳細に説明するが、本発明はこれらに限定されるものではない。
【実施例】
【００３２】
実施例１：乾式バインダー及びコーティング剤による分割コーティング
下記原料を加温回転ミキシング装置に供給し、コーティング粒子を製造した。
〔原料〕
核粒子：アセトアミノフェン（山本化学工業社製；以下、ＡＰＡＰと称することがある）を分級し、粒子径が７５〜１０６μｍのものを使用した。ＡＰＡＰに対して５重量％の軽質無水ケイ酸（Ａｅｒｏｓｉｌ＃２００、日本アエロジル社製）を加えて分級操作を行い、７５〜１０６μｍのフラクションを得た。
コーティング剤：アミノアルキルメタクリレートコポリマーＲＳ（オイドラギットＲＳＰＯ、エボニックデグサ社製；以下、ＲＳＰＯと称することがある）分級ロータ内設の流動層式ジェットミル（ポケットジェット；栗本鐵工所社製）で粉砕して得られた平均粒子径（レーザー散乱式粒子径測定装置ＬＤＳＡ−２４００Ａ；東日コンピュ−タアプリケーション社製）９．９μｍの粒子を得た。
乾式バインダー：マクロゴール６０００（ＰＥＧ６０００Ｐ、日本油脂社製；以下、ＰＥＧと称することがある）分級ロータ内設の流動層式ジェットミル（ポケットジェット；栗本鐵工所社製）で粉砕して得られた平均粒子径（レーザー散乱式粒子径測定装置ＬＤＳＡ−２４００Ａ；東日コンピュ−タアプリケーション社製）１０μｍの粒子を得た。
【００３３】
５０ｍＬ容量のガラス製コニカルフラスコにＡＰＡＰ２．００ｇを投入した。これにＲＳＰＯ０．２０ｇとＰＥＧ０．０２ｇを投入し、ボルテックスミキサー（ＶＯＲＴＥＸ−２  ＧＥＮＩＥ、Ｍｏｄｅｌ  Ｇ−５６０、Ｓｃｉｅｎｔｉｆｉｃ  Ｉｎｄｕｓｔｒｉｅｓ，Ｉｎｃ．，ＵＳＡ）によって室温で１分間攪拌混合し、次いでコニカルフラスコを５５．０℃に設定したウォーターバスに浸して回転数７７回転／分で１０分間加温した後にウォーターバスから引き上げ、室温に戻った段階で回転操作を停止した。ＲＳＰＯとＰＥＧ  を投入する以降の操作を計５回繰り返し、ＡＰＡＰに対して５０重量％のＲＳＰＯ（１．００ｇ）と、ＲＳＰＯに対して１０重量％のＰＥＧ（０．１０ｇ）を５回に分割して投入し、最終的にコーティング粒子（以下、ＡＰＡＰ／ＲＳＰＯ＋ＰＥＧと称することがある）を得た。
実施例２：乾式バインダー及びコーティング剤による分割コーティング
実施例１と同様にして、ＲＳＰＯとＰＥＧ  を投入する以降の操作を計１０回繰り返し、ＡＰＡＰに対して１００重量％のＲＳＰＯ（２．００ｇ）と、ＲＳＰＯに対して１０重量％のＰＥＧ（０．２０ｇ）を１０回に分割して投入し、ＡＰＡＰ／ＲＳＰＯ＋ＰＥＧを製造した。
実施例３：乾式バインダー及びコーティング剤による分割コーティング
実施例１と同様にして、ＲＳＰＯとＰＥＧ  を投入する以降の操作を計１５回繰り返し、ＡＰＡＰに対して１５０重量％のＲＳＰＯ（３．００ｇ）と、ＲＳＰＯに対して１０重量％のＰＥＧ（０．３０ｇ）を１５回に分割して投入し、ＡＰＡＰ／ＲＳＰＯ＋ＰＥＧを製造した。
実施例４：乾式バインダー及びコーティング剤による分割コーティング
加温回転ミキシング装置のウォーターバスを５２．５℃に設定した以外については実施例１と同様にして、ＡＰＡＰ／ＲＳＰＯ＋ＰＥＧを製造した。
実施例５：乾式バインダー及びコーティング剤による分割コーティング
加温回転ミキシング装置のウォーターバスを５２．５℃に設定した以外については実施例２と同様にして、ＡＰＡＰ／ＲＳＰＯ＋ＰＥＧを製造した。
比較例１：乾式バインダー及びコーティング剤による一括コーティング
５０ｍＬ容量のガラス製コニカルフラスコへ実施例１で使用したＡＰＡＰ  ２．００ｇ、ＲＳＰＯ  １．００ｇ及びＰＥＧ  ０．１０ｇを投入した。これをラボスケールのボルテックスミキサー（ＶＯＲＴＥＸ−２  ＧＥＮＩＥ、Ｍｏｄｅｌ  Ｇ−５６０、Ｓｃｉｅｎｔｉｆｉｃ  Ｉｎｄｕｓｔｒｉｅｓ，Ｉｎｃ．，ＵＳＡ）によって室温で１分間攪拌混合し、次いで加温回転ミキシング装置にてコニカルフラスコを５５．０℃に設定したウォーターバスに浸して回転数７７回転／分で３０分間加温した後にウォーターバスから引き上げ、室温に戻った段階で回転操作を停止して、ＡＰＡＰ／ＲＳＰＯ＋ＰＥＧを製造した。
比較例２：乾式バインダー及びコーティング剤による一括コーティング
ＡＰＡＰ  ２．００ｇ、ＲＳＰＯ  ２．００ｇ及びＰＥＧ  １．００ｇとし、比較例１と同様にして、ＡＰＡＰ／ＲＳＰＯ＋ＰＥＧを製造した。
比較例３：乾式バインダー及びコーティング剤による一括コーティング
加温回転ミキシング装置のウォーターバスを５２．５℃に設定した以外については比較例１と同様にして、ＡＰＡＰ／ＲＳＰＯ＋ＰＥＧを製造した。
比較例４：乾式バインダー及びコーティング剤による一括コーティング
加温回転ミキシング装置のウォーターバスを５２．５℃に設定した以外については比較例２と同様にして、ＡＰＡＰ／ＲＳＰＯ＋ＰＥＧを製造した。
試験例１
実施例１〜５及び比較例１〜４のコーティング粒子の製造方法によって得られたＡＰＡＰ／ＲＳＰＯ＋ＰＥＧについて、ＲＳＰＯ＋ＰＥＧコーティング率（コーティング組成物のコーティング比率）を評価した。シーブ前のＡＰＡＰ／ＲＳＰＯ＋ＰＥＧ量を測定した後、５３μｍの篩いとエアージェットシーブ（２００ＬＳ、ホソカワミクロン社製）により１分処理して未付着のＲＳＰＯとＰＥＧを除去（シーブ）し、シーブ後のＡＰＡＰ／ＲＳＰＯ＋ＰＥＧ量を測定した。ＲＳＰＯ＋ＰＥＧコーティング率は、両者の比（シーブ後のＡＰＡＰ／ＲＳＰＯ＋ＰＥＧ量−仕込みＡＰＡＰ量）／（シーブ前のＡＰＡＰ／ＲＳＰＯ＋ＰＥＧ量−仕込みＡＰＡＰ量）より算出した。分析結果を表１に示した。
【００３４】
【表１】
2010200853.tif 000003
【００３５】
比較例１〜４はＲＳＰＯ＋ＰＥＧコーティング率が２２．５〜５０．９％であったのに対して、実施例１〜５のコーティング率は７４．０〜９４．３％であり、いずれも効率よくコーティング粒子が製造できていた。
試験例２
実施例１、実施例２、実施例４、実施例５、比較例１及び比較例３のコーティング方法によって得られたコーティング粒子について、走査型電子顕微鏡（ＳＥＭ）で粒子表面を観察した結果を図２及び図３にそれぞれ示す。いずれの実施例のコーティング粒子においても、粒子表面にコーティング剤の被覆層が形成されていることが確認された。また、コーティング粒子は凝集を起こすことなく被覆されていることが確認された。比較例１及び３のコーティング粒子においては、均一にコーティングされていない部分が見られ、また、実施例のコーティング粒子と比較してコーティング量が少なく、また、小さな粒子が多い。
試験例３
加温回転ミキシング装置により得られたコーティング粒子の製剤学的有用性を検証するために以下の試験を実施した。
【００３６】
実施例２で得たＡＰＡＰ／ＲＳＰＯ＋ＰＥＧに、２重量％の軽質無水ケイ酸（Ａｅｒｏｓｉｌ＃２００、日本アエロジル社製）をポリ袋中手で振り混ぜて混合した後、通気式乾燥機内にて７０℃で２、４及び８時間加熱（キュアリング）した。付着防止のため、加熱終了後にサンプルをポリ袋中で、手で振り冷却した。その後、６３μｍの篩いを備えたエアージェットシーブ（２００ＬＳ、ホソカワミクロン社製）で処理して軽質無水ケイ酸を除いた。得られた製剤、キュアリング前のＡＰＡＰ／ＲＳＰＯ＋ＰＥＧならびに比較としてＡＰＡＰを、日本薬局方１５局第２法（パドル法、１００ｒｐｍ）の溶出試験に供した。溶出試験液には精製水９００ｍＬを使用した。溶出試験液にＡＰＡＰとして１００ｍｇ相当量のコーティング粒子を投入し、所定時間ごとに溶出液５ｍＬをサンプリングした後、等量の溶出試験液を補充した。溶出液中の薬物濃度は分光光度計により２８５ｎｍで測定した。溶出試験結果を図４に示した。キュアリング時間が増加するに伴ってＡＰＡＰの溶出速度が減少した。このことから、キュアリング時間の変更によって溶出速度を制御可能であることが示された。
実施例６：乾式バインダー及びコーティング剤による分割コーティング
実施例１で用いたＡＰＡＰ、ＲＳＰＯと、下記原料を加温回転ミキシング装置に供給し、コーティング粒子を製造した。
〔原料〕
乾式バインダー：ステアリン酸（日本油脂社製；以下、ＳＡと称することがある）分級ロータ内設の流動層式ジェットミル（ポケットジェットＪｒ．；栗本鐵工所社製）で粉砕して得られた平均粒子径（レーザー散乱式粒子径測定装置；ＬＤＳＡ−２４００Ａ、東日コンピュ−タアプリケーション）６．４μｍの微粒子。
【００３７】
５０ｍＬ容量のガラス製コニカルフラスコへＡＰＡＰ  ２．００ｇを投入した。これにＲＳＰＯ  ０．２０ｇとＳＡ  ０．０２ｇを投入し、ラボスケールのボルテックスミキサー（ＶＯＲＴＥＸ−２  ＧＥＮＩＥ、Ｍｏｄｅｌ  Ｇ−５６０、Ｓｃｉｅｎｔｉｆｉｃ  Ｉｎｄｕｓｔｒｉｅｓ，Ｉｎｃ．，ＵＳＡ）によって室温で１分間攪拌混合し、次いでコニカルフラスコを６２．５℃に設定したウォーターバスに浸して回転数７７回転／分で１０分間加温した後にウォーターバスから引き上げ、室温に戻った段階で回転操作を停止した。ＲＳＰＯとＳＡ  を投入する以降の操作を計１０回繰り返し、ＡＰＡＰに対して１００重量％のＲＳＰＯ（２．００ｇ）と、ＲＳＰＯに対して１０重量％のＳＡ（０．２０ｇ）を１０回に分割して投入し、最終的にコーティング粒子（以下、ＡＰＡＰ／ＲＳＰＯ＋ＳＡと称することがある）を得た。
試験例４
試験例１と同様にして、実施例６のコーティング操作によって得られたＡＰＡＰ／ＲＳＰＯ＋ＳＡについて、ＲＳＰＯ＋ＳＡコーティング率を評価した。分析結果を表２に示した。
【００３８】
【表２】
2010200853.tif 000004
【００３９】
実施例７：乾式バインダー及びコーティング剤による分割コーティング
二軸混練機として二軸連続式混練機（ＫＲＣ−Ｓ１；栗本鐵工所社製）を用いて、下記原料を二軸混練機に供給して、コーティング粒子を製造した。
〔原料〕
核粒子：アセトアミノフェン（山本化学工業社製；以下、ＡＰＡＰと称することがある）を分級し、粒子径が７５〜１０６μｍのものを使用した。分級操作は、静電気発生が著しいＡＰＡＰに対して５重量％の軽質無水ケイ酸（Ａｅｒｏｓｉｌ＃２００、日本アエロジル社製）を加えて分級操作を行ない、７５〜１０６μｍのフラクションを得た。
コーティング剤：アミノアルキルメタクリレートコポリマーＲＳ（オイドラギットＲＳＰＯ、エボニックデグサ社製；以下、ＲＳＰＯと称することがある）分級ロータ内設の流動層式ジェットミル（カウンタージェットミル１００  ＡＦＧ；ホソカワミクロン社製）で粉砕して得られた平均粒子径（レーザー散乱式粒子径測定装置ＬＤＳＡ−２４００Ａ；東日コンピュ−タアプリケーション社製）５．５μｍの粒子を得た。
乾式バインダー：マクロゴール６０００（ＰＥＧ６０００Ｐ、日本油脂社製；以下、ＰＥＧと称することがある）流動層式ジェットミル（スパイラルジェットミル１００ＡＳ；ホソカワミクロン社製）で粉砕して得られた平均粒子径（レーザー散乱式粒子径測定装置ＬＤＳＡ−２４００Ａ；東日コンピュ−タアプリケーション社製）１１．２μｍの粒子を得た。
【００４０】
二軸混練機を用いて、ＡＰＡＰ  ５０ｇに対して、ＲＳＰＯ  ２５ｇ（５ｇずつを５回に分割）及びＰＥＧ  ３．７５ｇ（０．７５ｇずつを５回に分割）を順次付着させた。すなわち、最初にＡＰＡＰ  ５０ｇ、ＲＳＰＯ  ５ｇ及びＰＥＧ  ０．７５ｇをビニール袋内にて３分間混合し、１０ｇ／分の供給速度で二軸混練機に供給した。二軸混練機の設定温度は５５．０℃、パドル回転数２００回転／分とし、５．５分間の連続運転をして、コーティング粒子を得た。次いで、得られたコーティング粒子に対して、ＲＳＰＯ  ５ｇ及びＰＥＧ  ０．７５ｇをビニール袋内にて３分間混合し、１０ｇ／分の供給速度で二軸混練機に供給した。二軸混練機の設定温度は５５．０℃、パドル回転数２００回転／分とし、５．５分間の連続運転をして、コーティング粒子を得た。この操作をさらに３回（合計５回）繰り返し行い、最終的にＡＰＡＰに対して５０重量％のＲＳＰＯと７．５重量％のＰＥＧを含むコーティング粒子を得た。
比較例５：乾式バインダー及びコーティング剤による一括コーティング
実施例６で用いたＡＰＡＰ  ５０ｇ、ＲＳＰＯ  ２５ｇ、ＰＥＧ  ３．７５ｇをビニール袋内にて３分間混合し、１０ｇ／分の供給速度で二軸混練機に供給した。二軸混練機の設定温度は５５．０℃、パドル回転数２００回転／分とし、約８分間の連続運転をして、コーティング粒子を得た。
試験例５
実施例７及び比較例５のコーティング操作によって得られたＡＰＡＰ／ＲＳＰＯ＋ＰＥＧについて、ＲＳＰＯ＋ＰＥＧコーティング率を評価した。ＲＳＰＯ＋ＰＥＧコーティング率は、まず５３μｍの篩いとエアージェットシーブ（２００ＬＳ、ホソカワミクロン社製）により１分間処理して未付着のＲＳＰＯとＰＥＧを除去し、シーブ後ＡＰＡＰ／ＲＳＰＯ＋ＰＥＧ量を求めた。また、ＡＰＡＰ理論量は、得られたＡＰＡＰ／ＲＳＰＯ＋ＰＥＧの６３．５重量％、すなわち、得られたＡＰＡＰ／ＲＳＰＯ＋ＰＥＧにおいてＲＳＰＯが  ＡＰＡＰに対して  ５０重量％であり、ＰＥＧ  がＲＳＰＯに対して  １５重量％であるとして求めた。コーティング率は、（シーブ後ＡＰＡＰ／ＲＳＰＯ＋ＰＥＧ量−ＡＰＡＰ理論量）／（得られたＡＰＡＰ／ＲＳＰＯ＋ＰＥＧ量−ＡＰＡＰ理論量）より算出した。比較例５のＲＳＰＯ＋ＰＥＧコーティング率に対して、実施例７のコーティング率は約３．０倍であり、効率よくコーティング粒子が製造できていた。
【産業上の利用可能性】
【００４１】
本発明は医薬をはじめ、食品、農薬、飼料、化学などのコーティング粒子を扱う分野で利用可能である。乾式バインダーとコーティング剤を含むコーティング組成物を効率よく付着させることができるコーティング粒子の製造方法であって、さらに、従来のコーティング方法では製造が困難であった比較的小さい核粒子に対してもコーティング可能なコーティング粒子の製造方法を提供することができる。
【図１】
2010200853.tif 000005
【図２】
2010200853.tif 000006
【図３】
2010200853.tif 000007
【図４】
2010200853.tif 000008